СПОСОБ ДИССОЦИАЦИИ ОРГАНОБОРАН-АМИННОГО КОМПЛЕКСА

1. Способ формирования композиции для покрытия, причем указанный способ содержит стадии:
А. введения органоборан-аминного комплекса, радикально полимеризуемого соединения и необязательно амина на подложку для формирования композиции для покрытия;
В. введения диоксида углерода в композицию для покрытия в молярном отношении, по меньшей мере, 1:1 диоксида углерода к свободным аминогруппам, присутствующим в композиции для покрытия;
С. реакции диоксида углерода со свободными аминогруппами для формирования in-situ карбаминового цвиттериона и диссоциации органоборан-аминного комплекса, тем самым формируя радикал; и
D. полимеризации радикально полимеризуемого соединения с применением радикала, необязательно в отсутствие внешнего нагрева или необязательно при температуре от 20°C до 30°C.
2. Способ по п.1, в котором подложка представляет собой комплектующую автомобиля и стадия полимеризации осуществляется путем полимеризации для отверждения композиции для покрытия на комплектующей автомобиля, и необязательно, в котором способ дополнительно содержит стадию нанесения гальванического покрытия из первой композиции на комплектующую автомобиля, где композиция для покрытия наносится на первую композицию на комплектующей автомобиля.
3. Способ по п.1 или 2, в котором молярное отношение свободных аминогрупп к амину органоборан-аминного комплекса составляет около 1:1, необязательно от около 0,5:1 до 1:1, либо необязательно менее чем около 1:1.
4. Способ по п.1 или 2, в котором стадия реакции осуществляется путем реакции карбаминового цвиттериона со связанным амином органоборан-аминного комплекса, тем самым диссоциируя органоборан-аминный комплекс на органоборановый инициатор и продукт реакции амина и карбаминового цвиттериона.
5. Способ по п.1 или 2, в котором композиция для покрытия дополнительно содержит воду, и стадия реакции осуществляется путем переноса протона от карбаминового цвиттериона к воде для образования кислотного соединения, которое протонирует связанный амин органоборан-аминного комплекса, вызывая диссоциацию органоборан-аминного комплекса.
6. Способ по п.1 или 2, в котором стадия реакции осуществляется путем переноса протона от атома азота карбаминового цвиттериона к атому кислорода карбаминового цвиттериона, тем самым формируя нестабильное соединение карбаминовокислотного типа, которое протонирует связанный амин органоборан-аминного комплекса, вызывая диссоциацию органоборан-аминного комплекса.
7. Способ по п.1 или 2, который дополнительно содержит стадию ограничения количества кислорода, вводимого в композицию для покрытия, необязательно в молярном отношении от 1:1 до 5:1 к органоборану органоборан-аминного комплекса, или необязательно в количестве от 0,5 до 5 массовых долей кислорода на 100 массовых долей диоксида углерода, присутствующего в композиции для покрытия.
8. Способ по п.1 или 2, в котором стадия введения органоборан-аминного комплекса, радикально полимеризуемого соединения и необязательно амина осуществляется распылением органоборан-аминного комплекса, радикально полимеризуемого соединения и необязательно амина на подложку.
9. Способ по п.1 или 2, в котором стадия введения диоксида углерода осуществляется распылением диоксида углерода из сопла пистолета-распылителя и необязательно в котором стадия распыления диоксида углерода осуществляется путем формирования органоборан-аминного комплекса, радикально полимеризуемого соединение и необязательно амина с диоксидом углерода, по мере того как органоборан-аминный комплекс, радикально полимеризуемое соединение и необязательно амин распыляются.
10. Способ по п.1 или 2, который дополнительно содержит стадию введения второго газа к композиции для покрытия, где вторым газом является диоксид серы.
11. Способ по п.1 или 2, в котором органоборан-аминный комплекс имеет следующую формулу:
1
2
3
4
5
6
4
5
6
где каждый из R, R, R, R, R и R независимо выбирается из группы атома водорода, алкильной группы, алкоксигруппы, арилалкильной группы, алкиленовой группы, их галоидированных гомологов и их комбинаций, и, по меньшей мере, один из R, R и R является необязательно азот- или сера-функциональными.
12. Способ по п.1 или 2, в котором радикально полимеризуемое соединение выбирается из группы ненасыщенных акриловых и метакриловых эфирных смол, функциональных акриловых и метакриловых эфирных мономеров и их комбинаций.
13. Способ по п.1 или 2, в котором радикально полимеризуемое соединение присутствует в количестве от 50 до 80 массовых долей на 100 массовых долей композиции для покрытия и органоборан-аминный комплекс присутствует в количестве от 2 до 5 массовых долей на 100 массовых долей композиции для покрытия.
14. Способ по п.1 или 2, в котором стадия введения органоборан-аминного комплекса, радикально полимеризуемого соединение и необязательно амина проводится до или одновременно со стадией введения диоксида углерода.
15. Способ по п.1 или 2, в котором стадия введения диоксида углерода осуществляется путем подвергания композиции для покрытия действию атмосферы диоксида углерода в газовом вместилище.